(57)【特許請求の範囲】
【請求項１】
一般式（Ｉ）
【化１】
0004225707.tif 000005
（式中、Ｒ１は水素原子又はメチル基を示す）
を有するヒドロキシピペリジン類及び一般式（ＩＩ）
【化２】
0004225707.tif 000006
（式中、Ｒ２は水素原子又はメチル基を示し、Ｒ３は炭素数１乃至４個のアルキル基を示す）
を有する（メタ）アクリル酸エステル類を、オルトチタン酸イソプロピル触媒および、（１）ヒドロキノンモノメチルエーテル、ジエチルヒドロキシルアミン及び４−ヒドロキシ−２，２，６，６−テトラメチルピペリジン−１−オキシル、（２）ヒドロキノンモノメチルエーテル、ジエチルヒドロキシルアミン、４−ヒドロキシ−２，２，６，６−テトラメチルピペリジン−１−オキシル及び４−ヒドロキシ−３，５−ジ−ｔ−ブチルトルエン、及び（３）ヒドロキノンモノメチルエーテル、ジエチルヒドロキシルアミン及び４−ヒドロキシ−３，５−ジ−ｔ−ブチルトルエンからなる群から選択される重合禁止剤の存在下にエステル交換反応に付し、次いで第二リン酸ナトリウム水溶液で処理することを特徴とする一般式（ＩＩＩ）
【化３】
0004225707.tif 000007
（式中、Ｒ１及びＲ２は前述と同意義を示す）
を有する（メタ）アクリル酸ピペリジルエステル誘導体の製造方法。
【請求項２】
Ｒ１がメチル基である、請求項１に記載の（メタ）アクリル酸ピペリジルエステル誘導体の製造方法。
【請求項３】
Ｒ２及びＲ３がメチル基である、請求項１又は２に記載の（メタ）アクリル酸ピペリジルエステル誘導体の製造方法。
【請求項４】
重合禁止剤が、（２）ヒドロキノンモノメチルエーテル、ジエチルヒドロキシルアミン、４−ヒドロキシ−２，２，６，６−テトラメチルピペリジン−１−オキシル及び４−ヒドロキシ−３，５−ジ−ｔ−ブチルトルエンである、請求項１〜３に記載の（メタ）アクリル酸ピペリジルエステル誘導体の製造方法。
【請求項５】
Ｒ１、Ｒ２及びＲ３がメチル基であり、ヒドロキノンモノメチルエーテルの量が、メタアクリル酸メチルに対して１０ｐｐｍであり、ジエチルヒドロキシルアミン、４−ヒドロキシ−２，２，６，６−テトラメチルピペリジン−１−オキシル及び４−ヒドロキシ−３，５−ジ−ｔ−ブチルトルエンの量が、４−ヒドロキシ−１，２，２，６，６−ペンタメチルピぺリジン・１水和物に対して、それぞれ、５００ｐｐｍ、１０ｐｐｍ及び１００ｐｐｍである、請求項４に記載の（メタ）アクリル酸ピペリジルエステル誘導体の製造方法。
【請求項６】
重合禁止剤が、（３）ヒドロキノンモノメチルエーテル、ジエチルヒドロキシルアミン及び４−ヒドロキシ−３，５−ジ−ｔ−ブチルトルエンである、請求項１〜３に記載の（メタ）アクリル酸ピペリジルエステル誘導体の製造方法。
【請求項７】
Ｒ１、Ｒ２及びＲ３がメチル基であり、ヒドロキノンモノメチルエーテルの量が、メタアクリル酸メチルに対して１０ｐｐｍであり、ジエチルヒドロキシルアミン及び４−ヒドロキシ−３，５−ジ−ｔ−ブチルトルエンの量が、４−ヒドロキシ−１，２，２，６，６−ペンタメチルピぺリジン・１水和物に対して、それぞれ、５００ｐｐｍ及び１５０ｐｐｍである、請求項６に記載の（メタ）アクリル酸ピペリジルエステル誘導体の製造方法。
【発明の詳細な説明】
【０００１】
【発明の属する技術分野】
本発明は、他のモノマーと共重合できる反応性の光安定剤として有用な（メタ）アクリル酸（メタクリル酸またはアクリル酸、以下同じ）ピペリジルエステル誘導体の製造方法に関する。
【０００２】
【従来の技術】
太陽光線に含まれる紫外線が高分子化合物の分子を切断して劣化させることは良く知られている。これを防ぐためプラスチック、繊維、塗料など高分子化合物からなる製品に光安定剤や紫外線吸収剤等が添加されている。特にヒンダードアミン系光安定剤（HALS: Hindered Amine Light Stabilizer）は紫外線を殆ど吸収しないが、紫外線によって生じたハイドロパーオキサイドを分解し、有害なフリーラジカルを効率良く捕捉することによって高分子材料の劣化を防止する機能を持っている。HALSのうち、2,2,6,6-テトラメチルピペラジン誘導体と（メタ）アクリル酸とのエステル誘導体、すなわち（メタ）アクリル酸ピペリジルエステル誘導体は、重合性二重結合を有しており、単独重合または他のモノマーと共重合することが可能なので、反応性HALSと呼ばれ、高分子量のHALSの原料となる他、共重合させてHALSを樹脂中に組み込んだ組み込み型高分子の原料とすることもできる。
【０００３】
このような反応性HALSは、従来の低分子量の添加型HALSと比べ、非溶出性、非揮発性等の特長を有しているため注目されている。さらに、着色のすくない反応性HALSが透明性や淡色性の要求される高分子形成材料や塗料等の高分子コーティング材料に適用するために必要になってきている。
【０００４】
【発明が解決しようとする課題】
（メタ）アクリル酸ピペリジルエステル誘導体の製造方法としては、従来よりエステル交換反応による方法が使用されている。例えば、特開平１１−１４００４９号公報にはヒドロキシピペリジン類及び（メタ）アクリル酸エステル類をエステル交換反応に付し、次いでアルカリ処理することを特徴とする方法が記載されている。しかし、着色性の少ない高純度の製品を得るためには更に工業的に煩雑な蒸留工程を必要としている。
【０００５】
本発明者等は上記課題を解決するために鋭意検討を重ねた結果、一般式（I）を有するヒドロキシピペリジン類を一般式（II）を有する（メタ）アクリル酸エステル類とエステル交換反応に付し、反応終了後にリン酸塩で処理することにより、一般式（III）を有する（メタ）アクリル酸ピペリジルエステル誘導体が、工業的に煩雑な蒸留工程を経ることなく、着色が少なく、高収率、高純度で製造されることを見出し、本発明を完成した。
【０００６】
【課題を解決するための手段】
本発明は、下記の（１）乃至（９）の製造方法である。
（１）  一般式（I）
【０００７】
【化４】
0004225707.tif 000002
【０００８】
（式中、Ｒ1は水素原子又はメチル基を示す）
を有するヒドロキシピペリジン類及び一般式（II)
【０００９】
【化５】
0004225707.tif 000003
【００１０】
（式中、Ｒ2は水素原子又はメチル基を示し、Ｒ3は炭素数１乃至６個のアルキル基を示す）
を有する（メタ）アクリル酸エステル類を、触媒および重合禁止剤の存在下にエステル交換反応に付し、次いでリン酸塩で処理することを特徴とする一般式（III）
【００１１】
【化６】
0004225707.tif 000004
【００１２】
（式中、Ｒ1及びＲ2は前述と同意義を示す）
を有する（メタ）アクリル酸ピペリジルエステル誘導体の製造方法。
（２）  （１）において、触媒がオルトチタン酸テトラアルキルエステル類である（メタ）アクリル酸ピペリジルエステル誘導体の製造方法。
（３）  （１）において、触媒がオルトチタン酸テトライソプロピルである（メタ）アクリル酸ピペリジルエステル誘導体の製造方法。
（４）  （１）乃至（３）において、重合禁止剤が水溶性の2,2,6,6-テトラメチルピペリジン-1-オキシル類を含む（メタ）アクリル酸ピペリジルエステル誘導体の製造方法。
（５）  （１）乃至（３）において、重合禁止剤が4-ヒドロキシ-2,2,6,6-テトラメチルピペリジン-1-オキシルを含む（メタ）アクリル酸ピペリジルエステル誘導体の製造方法。
（６）  （１）乃至（５）において、リン酸塩が第二リン酸ナトリウム水溶液または第二リン酸カリウム水溶液である（メタ）アクリル酸ピペリジルエステル誘導体の製造方法。
（７）  （１）乃至（５）において、リン酸塩が第二リン酸ナトリウム水溶液である（メタ）アクリル酸ピペリジルエステル誘導体の製造方法。
（８）  （１）乃至（７）において、Ｒ1が水素原子またはメチル基であり、Ｒ2が水素原子であり、Ｒ3がメチル、エチル又はブチル基であるアクリル酸ピペリジルエステル誘導体の製造方法。
（９）  （１）乃至（７）において、Ｒ1が水素原子またはメチル基であり、Ｒ2がメチル基であり、Ｒ3がメチル基であるメタアクリル酸ピペリジルエステル誘導体の製造方法。
【００１３】
【発明の実施の形態】
一般式（Ｉ）を有するヒドロキシピペリジン類としては、Ｒ1が水素原子である4-ヒドロキシ-2,2,6,6-テトラメチルピペリジンおよびＲ1がメチル基である4-ヒドロキシ-1,2,2,6,6-ペンタメチルピペリジンがあげられる。これらヒドロキシピペリジン類は水和物であってもよい。
【００１４】
一般式（ＩＩ）を有する（メタ）アクリル酸エステル類としては、Ｒ3がメチル、エチル、プロピル、イソプロピル、ブチル、イソブチル、ｓ−ブチル、ｔ−ブチル、ペンチル、イソペンチル、ヘキシル基のような炭素数１乃至６個のアルキル基であるアクリル酸およびメタクリル酸のアルキルエステルがあげられるが、好適にはＲ3がメチル、エチル、プロピルまたはブチル基である炭素数１乃至４個のアルキルエステルである。Ｒ2がメチル基であるメタクリル酸エステル類の場合、特に好適にはＲ3がメチル基であるエステルである。Ｒ2が水素原子であるアクリル酸エステルの場合、特に好適にはＲ3がメチル、エチル又はブチル基であるエステルであり、最も好適にはＲ3がメチル基であるエステルである。これら（メタ）アクリル酸エステル類は重合禁止剤を包含していてもよい。
【００１５】
ヒドロキシピペリジン類と（メタ）アクリル酸エステル類のモル比は、反応時間の短縮および反応転化率の向上ため、通常、ヒドロキシピペリジン類１モルに対し（メタ）アクリル酸エステルを３乃至６モルの範囲で使用することが好ましく、特に好適には４乃至５モル使用することが好ましい。
【００１６】
触媒としては、例えば水酸化リチウム、水酸化ナトリウム、水酸化カリウムのようなアルカリ金属水酸化物；炭酸リチウム、炭酸ナトリウム、炭酸カリウムのようなアルカリ金属炭酸化物；リチウムメトキシド、ナトリウムメトキシド、ナトリウムエトキシド、カリウムｔ−ブトキシドのようなアルカリ金属アルコキシド；リチウムアミド、ナトリウムアミド、カリウムアミドのようなアルカリ金属アミド；またはオルトチタン酸テトラメチル、オルトチタン酸テトラエチル、オルトチタン酸テトラプロピル、オルトチタン酸テトライソプロピル、オルトチタン酸テトラブチル、オルトチタン酸テトライソブチルのようなオルトチタン酸テトラアルキル（炭素数１乃至４個）エステルをあげることができる。これらの触媒のうち、好適にはアルカリ金属アミドおよびオルトチタン酸テトラアルキル（炭素数１乃至４個）エステルがあげられ、特に好適にはオルトチタン酸テトラアルキル（炭素数１乃至４個）エステルである。
【００１７】
触媒の使用量はヒドロキシピペリジン類に対して0.1乃至2モル％が好適であり、特に好適には0.3乃至0.7モル％である。
【００１８】
重合禁止剤としては、例えば4-ヒドロキシ-2,2,6,6-テトラメチルピペリジン-1-オキシル、2,2,6,6-テトラメチルピペリジン-1-オキシルのような2,2,6,6-テトラメチルピペリジン-1-オキシル類；ジエチルヒドロキシルアミンのようなヒドロキシアミン類；ヒドロキノン、ヒドロキノンモノメチルエーテルのようなヒドロキノン類；4-ヒドロキシ-3,5-ジ-ｔ-ブチルトルエン（BHT）のようなヒンダードフェノール類；パラベンゾキノンのようなキノン類；フェノチアジン類；ジフェニルアミン類などがあげられ、それぞれ単独または２種以上を組み合わせて使用することができる。
【００１９】
これらのうち水溶性の2,2,6,6-テトラメチルピペリジン-1-オキシル類（特に4-ヒドロキシ-2,2,6,6-テトラメチルピペリジン-1-オキシル）単独またはこれを含む他の重合禁止剤との組み合わせが好適である。組み合わせとしては、例えば4-ヒドロキシ-2,2,6,6-テトラメチルピペリジン-1-オキシル、ジエチルヒドロキシアミン及びヒドロキノンモノメチルエーテルの組み合わせ；4-ヒドロキシ-2,2,6,6-テトラメチルピペリジン-1-オキシル、ジエチルヒドロキシルアミン、4-ヒドロキシ-3,5-ジ-ｔ-ブチルトルエン（BHT）及びヒドロキノンモノメチルエーテルの組み合わせを挙げることができる。
【００２０】
2,2,6,6-テトラメチルピペリジン-1-オキシル類（特に4-ヒドロキシ-2,2,6,6-テトラメチルピペリジン-1-オキシル）を重合禁止剤として使用する場合、エステル交換反応の出発原料であるヒドロキシピペリジン類に対して10 ppm乃至500 ppm使用する事が好ましい。
【００２１】
エステル交換反応としては、有機合成化学の分野で通常使用されている方法を使用することができる。
【００２２】
エステル交換反応において、反応液の重合防止のため少量の分子状酸素を吹き込むことができる。分子状酸素としては希釈された状態で使用するのが好ましく、特に好適には空気が用いられる。空気の吹き込み速度は、出発原料であるヒドロキシピペリジン類１モルに対して5乃至500 ml/minの速度で吹き込むことが好ましい。
【００２３】
エステル交換反応では、反応に関与しない不活性溶剤を使用することもできる。例えば、ベンゼン、トルエン、キシレン、ヘキサン、ヘプタン、オクタン、イソオクタン、シクロヘキサン等の芳香族及び脂肪族炭化水素類；テトラヒドロフラン、ジオキサン、エチレングリコールジメチルエーテル、ジエチレングリコールジエチルエーテル等のエーテル類をあげることができる。最も好適には（メタ）アクリル酸エステル類をヒドロキシピペリジン類に対して溶剤を兼ねて過剰に使用することであり、その好適な（メタ）アクリル酸エステルのヒドロキシピペリジン類に対するモル比は前述の通りである。
【００２４】
エステル交換反応は、常圧または減圧下で６０乃至１２０℃で行うのが好ましく、（メタ）アクリル酸エステルとアルコール類のエステル交換反応により（メタ）アクリル酸エステルを製造する公知の方法を採用することができる。この方法では、原料アルコール類（本発明の場合、ヒドロキシピペリジン類）との転換率を高めるため、副生する（メタ）アクリル酸エステル由来のアルコールを原料の（メタ）アクリル酸エステルまたは溶剤とともに共沸蒸留することにより系外に留去しながら反応を行うことが好ましい。
【００２５】
本発明は、上記のエステル交換反応により得た反応液をリン酸塩で処理することを特徴とする。
【００２６】
リン酸塩処理に際しては、反応液に直接０．２乃至１０％のリン酸塩水溶液を加えて反応を停止と触媒の不溶化も同時に行う。このようなリン酸塩としては好適には第二リン酸ソーダ、第二リン酸カリ、第一リン酸ソーダ、第一リン酸カリおよびこれらの混合物があげられる。特に好適には２乃至８％の第二リン酸ソーダおよび第二リン酸カリ水溶液、２乃至８％の第一リン酸ソーダおよび第一リン酸カリ水溶液およびこれらの混合物である。また、リン酸塩水溶液の反応液への添加は原料及び生成物の（メタ）アクリル酸ピペリジルエステル誘導体の分解反応を防止するため７０℃以下で行うことが好ましい。
【００２７】
本発明においては、リン酸塩添加後、水を加え、分液により下層を不溶物と共に取り除き、上層をさらに二度水洗する。得られた上層を濾過補助剤の存在下濾過し、減圧下過剰の原料である（メタ）アクリル酸エステルの留去および脱水を行い、蒸留することなしに着色の少ない目的の（メタ）アクリル酸ピペリジルエステル誘導体を得るができる。
【００２８】
濾過補助剤としては特に限定はないが、セライト、活性炭、ガレオンアースV2、キョーワード2015, 500SH,600S及びこれらの組み合わせが好適であり、特に、ガレオンアースV2とキョ−ワード500SHの組み合わせが最も好適である。
【００２９】
このようにして得られた着色の少ない目的の（メタ）アクリル酸ピペリジルエステル誘導体のハーゼン色数（APHA）は２０乃至１０であり、特開平１１−１４００４９号の実施例１に記載された化合物のハーゼン色数（APHA）７０に比べ、著しく改善されており、蒸留することなく製品として使用できる。
【００３０】
なお、本発明によるリン酸塩で処理する方法は（メタ）アクリル酸エステルと本発明以外の他のアルコールとのエステル交換反応、若しくは（メタ）アクリル酸と本発明以外の他のアルコールとのエステル化反応においても着色の少ない（メタ）アクリル酸エステルを製造するのに有用である。
【００３１】
【実施例】
以下、実施例をあげて説明するが、本発明はこれらにより制限されるものではない。尚、本実施例において％とあるのは重量％である。
【００３２】
（実施例１）
攪拌機、温度計、空気導入管及び精留塔を取り付けた反応釜（１００L）に４−ヒドロキシ−1,2,2,6,6−ペンタメチルピペリジン・１水和物２１．９６ｋｇ（１１６モル）、ヒドロキノンモノメチルエーテル１０ｐｐｍを含むメタクリル酸メチル５８．０ｋｇ（５８０モル、モル比５．０）、ジエチルヒドロキシアミン１１．５ｇ（５００ｐｐｍ）、4-ヒドロキシ-2,2,6,6-テトラメチルピペリジン-1-オキシル３．３０ｇ（１５０ｐｐｍ）、を仕込み、乾燥空気を０．８Ｌ／ｍｉｎの速度で吹き込みながらメタノール０．１ｋｇを加え、加熱還流し、系内の水分を除去した。次にオルトチタン酸イソプロピル（チタンテトライソプロポキシド）１９７．６ｇ（０．６モル％）を加えた。
【００３３】
反応中、ヒドロキノンモノメチルエーテル１０ｐｐｍを含むメタクリル酸メチル３．８ｋｇを塔頂滴下した。釜温度は８４乃至９５℃、塔頂温度５３乃至７７℃の範囲になるよう還流比を調節してメタノールをメタクリル酸メチルとの共沸物として５３５乃至４８５ｍｍＨｇの減圧下留去しながら反応を行った。８時間後、反応液をガスクロマトグラフィー分析したところ反応率は９９．４３％となったので反応を終了した。
【００３４】
反応液を６０乃至６４℃に冷却し、攪拌下、５％第二リン酸ソーダ２．８５ｋｇを1時間かかって滴下し、次いで水２．８５Ｌを1時間かかって滴下した。滴下後、1時間静置し、下層（水層）を抜き出した。上層を水５．７Ｌで二回水洗した。上層にガレオンアースV2（水澤化学工業(株)）０．０２７ｋｇ及びキョーワード５００ＳＨ（協和化学工業(株)）０．１３３ｋｇを加え、釜温度６６乃至７２℃で約２５ｍｍＨｇ減圧下9時間50分低沸物の留去及び脱水を行い、次いで濾過することにより1,2,2,6,6−ペンタメチル−４−ピペリジニル  メタクリレート２４．５２ｋｇ（収率９１．２％）を得た。製品のガスクロマト純度は９９．５５％であり、又、色相はハーゼン色数（ＡＰＨＡ）１５であった。
【００３５】
（実施例２）
実施例１と同様に４−ヒドロキシ−1,2,2,6,6−ペンタメチルピペリジン・１水和物９８．０ｇ（０．５２モル）、ヒドロキノンモノメチルエーテル１０ｐｐｍを含むメタクリル酸メチル２６０．０ｇ（２．６モル、モル比５．０）、ジエチルヒドロキシルアミン９８ｍｇ（１０００ｐｐｍ）、4-ヒドロキシ-2,2,6,6-テトラメチルピペリジン-1-オキシル９．８ｍｇ（１００ｐｐｍ）、を仕込み、乾燥空気を２０ｍＬ／ｍｉｎの速度で吹き込みながら加熱還流し、系内の水分を除去した。次にオルトチタン酸イソプロピル（チタンテトライソプロポキシド）０．８９ｇ（０．６モル％）を加えた。釜温度は８４乃至９５℃、塔頂温度５３乃至７７℃の範囲になるよう還流比を調節してメタノールをメタクリル酸メチルとの共沸物として６００乃至５３０ｍｍＨｇの減圧下留去しながら４時間反応を行った。
【００３６】
反応液を６０乃至６４℃に冷却し、攪拌下、５％第二リン酸ソーダ１３．３ｇを滴下し、次いで水１３．３ｍＬを滴下した。滴下後、1時間静置し、下層（水層）を抜き出した。上層を水２６．６ｍＬで二回水洗した。上層にガレオンアースV2（水澤化学工業(株)）０．１２ｇ及びキョーワード５００ＳＨ（協和化学工業(株)）０．６２ｇを加え、釜温度６６乃至７２℃で約２５ｍｍＨｇ減圧下１時間50分低沸物の留去及び脱水を行い、次いで濾過することにより1,2,2,6,6−ペンタメチル−４−ピペリジニル  メタクリレート１１６．６ｇを得た。この物の色相はハーゼン色数（ＡＰＨＡ）２０であった。
【００３７】
（実施例３）
実施例２と同様に４−ヒドロキシ−1,2,2,6,6−ペンタメチルピペリジン・１水和物９８．０ｇ（０．５２モル）、ヒドロキノンモノメチルエーテル１０ｐｐｍを含むメタクリル酸メチル２６０．０ｇ（２．６モル、モル比５．０）、ジエチルヒドロキシルアミン４９ｍｇ（５００ｐｐｍ）、4-ヒドロキシ-3,5-ジ-ｔ−ブチルトルエン（BHT）９．８ｍｇ（１００ｐｐｍ）、4-ヒドロキシ-2,2,6,6-テトラメチルピペリジン-1-オキシル９．８ｍｇ（１００ｐｐｍ）、を仕込み、乾燥空気を２０ｍＬ／ｍｉｎの速度で吹き込みながら加熱還流し、系内の水分を除去した。次にオルトチタン酸イソプロピル（チタンテトライソプロポキシド）０．８９ｇ（０．６モル％）を加えた。釜温度は８４乃至９５℃、塔頂温度５３乃至７７℃の範囲になるよう還流比を調節してメタノールをメタクリル酸メチルとの共沸物として４７５乃至４７０ｍｍＨｇの減圧下留去しながら、４時間反応を行った。
【００３８】
反応液を６０乃至６４℃に冷却し、攪拌下、５％第二リン酸ソーダ１３．３ｇを滴下し、次いで水１３．３ｍＬを滴下した。滴下後、1時間静置し、下層（水層）を抜き出した。上層を水２６．６ｍＬで二回水洗した。上層にガレオンアースV2（水澤化学工業(株)）０．１２ｇ及びキョーワード５００ＳＨ（協和化学工業(株)）０．６２ｇを加え、釜温度６６乃至７２℃で約２５ｍｍＨｇ減圧下１時間50分低沸物の留去及び脱水を行い、次いで濾過することにより1,2,2,6,6−ペンタメチル−４−ピペリジニル  メタクリレート１１３．７ｇを得た。この物の色相はハーゼン色数（ＡＰＨＡ）２０であった。
【００３９】
（実施例４）
実施例２と同様に４−ヒドロキシ−1,2,2,6,6−ペンタメチルピペリジン・１水和物１９６．０ｇ（１．０４モル）、ヒドロキノンモノメチルエーテル１０ｐｐｍを含むメタクリル酸メチル５２０．０ｇ（５．２モル、モル比５．０）、ジエチルヒドロキシルアミン９８ｍｇ（５００ｐｐｍ）、4-ヒドロキシ-3,5-ジ-ｔ−ブチルトルエン（BHT）１９．６ｍｇ（１００ｐｐｍ）、4-ヒドロキシ-2,2,6,6-テトラメチルピペリジン-1-オキシル２．０ｍｇ（１０ｐｐｍ）、を仕込み、乾燥空気を２０ｍＬ／ｍｉｎの速度で吹き込みながら加熱還流し、系内の水分を除去した。次にオルトチタン酸イソプロピル（チタンテトライソプロポキシド）１．４８ｇ（０．５モル％）を加えた。釜温度は９８乃至９９℃、塔頂温度６０乃至８５℃の範囲になるよう還流比を調節してメタノールをメタクリル酸メチルとの共沸物として６２０乃至５４０ｍｍＨｇの減圧下留去しながら、４時間２０分反応を行った。
【００４０】
反応液を８０乃至８４℃に冷却し、攪拌下、５％第二リン酸ソーダ２２．２ｇを滴下し、次いで水２２．２ｍＬを滴下した。滴下後、1時間静置し、下層（水層）を抜き出した。上層を水４４．４ｍＬで二回水洗した。上層にガレオンアースＶ２（水澤化学（株））０．２５ｇ及びキョーワード５００ＳＨ（協和化学工業(株)）１．２４ｇを加え、釜温度約６０℃で約２５ｍｍＨｇ減圧下１時間50分低沸物の留去及び脱水を行い、次いで濾過することにより1,2,2,6,6−ペンタメチル−４−ピペリジニル  メタクリレート２３２．５ｇを得た。この物の色相はハーゼン色数（ＡＰＨＡ）１０であった。
【００４１】
（実施例５）
実施例２と同様に４−ヒドロキシ−1,2,2,6,6−ペンタメチルピペリジン・１水和物１９６．０ｇ（１．０４モル）、ヒドロキノンモノメチルエーテル１０ｐｐｍを含むメタクリル酸メチル５２０．０ｇ（５．２モル、モル比５．０）、ジエチルヒドロキシアミン９８ｍｇ（５００ｐｐｍ）、4-ヒドロキシ-3,5-ジ-ｔ−ブチルトルエン（BHT）１９．６ｍｇ（１００ｐｐｍ）、4-ヒドロキシ-2,2,6,6-テトラメチルピペリジン  1-オキシル３．９ｍｇ（２０ｐｐｍ）を仕込み、乾燥空気を２０ｍＬ／ｍｉｎの速度で吹き込みながら加熱還流し、系内の水分を除去した。次にオルトチタン酸イソプロピル（チタンテトライソプロポキシド）１．４８ｇ（０．５モル％）を加えた。釜温度は９８〜９９℃、塔頂温度６０乃至８９℃の範囲になるよう還流比を調節してメタノールをメタクリル酸メチルとの共沸物として６００乃至５２０ｍｍＨｇの減圧下留去しながら、３時間２０分反応を行った。
反応液を８０乃至８４℃に冷却し、攪拌下、５％第二リン酸ソーダ２２．２ｇを滴下し、次いで水２２．２ｍＬを滴下した。滴下後、1時間静置し、下層（水層）を抜き出した。上層を水４４．４ｍＬで二回水洗した。上層にガレオンアースＶ２（水沢化学（株））０．２５ｇ及びキョーワード５００ＳＨ（協和化学工業（株））１．２４ｇを加え、釜温度約６０℃で約２５ｍｍＨｇ減圧下１時間50分低沸物の留去及び脱水を行い、次いで濾過することにより1,2,2,6,6−ペンタメチル−４−ピペリジニル  メタクリレート２２９．９ｇを得た。この物の色相はハーゼン色数（ＡＰＨＡ）１５であった。
【００４２】
（実施例６）
実施例２と同様に４−ヒドロキシ−1,2,2,6,6−ペンタメチルピペリジン・１水和物４３５．４ｇ（２．３モル）、ヒドロキノンモノメチルエーテル１０ｐｐｍを含むメタクリル酸メチル１１５０ｇ（１１．５モル、モル比５．０）、ジエチルヒドロキシアミン２１８ｍｇ（５００ｐｐｍ）、4-ヒドロキシ-3,5-ジ-ｔ−ブチルトルエン（BHT）６５ｍｇ（１５０ｐｐｍ）を仕込み、乾燥空気を２０ｍＬ／ｍｉｎの速度で吹き込みながら加熱還流し、系内の水分を除去した。次にオルトチタン酸イソプロピル（チタンテトライソプロポキシド）３．９２ｇ（０．６モル％）を加えた。釜温度は９５〜９８℃、塔頂温度６１乃至９０℃の範囲になるよう還流比を調節してメタノールをメタクリル酸メチルとの共沸物として６００乃至５６５ｍｍＨｇの減圧下留去しながら、４時間１５分反応を行った。
反応液を８０乃至８４℃に冷却し、攪拌下、５％第二リン酸ソーダ５８．８ｇを滴下し、次いで水５８．８ｍＬを滴下した。滴下後、1時間静置し、下層（水層）を抜き出した。上層を水２３５ｍＬで二回水洗した。上層にガレオンアースＶ２（水沢化学（株））０．５５ｇ及びキョーワード５００ＳＨ（協和化学工業（株））２．７６ｇを加え、釜温度約６０℃で約２５ｍｍＨｇ減圧下４時間１５分低沸物の留去及び脱水を行い、次いで濾過することにより1,2,2,6,6−ペンタメチル−４−ピペリジニル  メタクリレート５１６．６ｇを得た。この物の色相はハーゼン色数（ＡＰＨＡ）１０であった。
【００４３】
【発明の効果】
本発明により、ハーゼン色数が２０以下と着色の少ない（メタ）アクリル酸ピペリジルエステル誘導体を、工業的に煩雑な蒸留工程を経ることなく、高収率、高純度で製造することができる。